(57)【要約】【課題】機械的特性、耐熱性及び表面平滑性に優れ、シール材などのゴム部品に好適な架橋物を与える架橋性ゴム組成物及び架橋物を提供すること。【解決手段】α，β−エチレン性不飽和ニトリル単量体単位の含有量が１０〜６０重量％であるニトリル基含有共重合ゴム（Ａ）１００重量部、珪酸化合物（Ｂ）２〜２５０重量部、４級アンモニウム塩（Ｃ）０．０５〜２０重量部及び架橋剤（Ｄ）０．０５〜２０重量部を含有してなる架橋性ゴム組成物。【選択図】　なし【特許請求の範囲】
【請求項１】
α，β−エチレン性不飽和ニトリル単量体単位の含有量が１０〜６０重量％であるニトリル基含有共重合ゴム（Ａ）１００重量部、珪酸化合物（Ｂ）２〜２５０重量部、４級アンモニウム塩（Ｃ）０．０５〜２０重量部及び架橋剤（Ｄ）０．０５〜２０重量部を含有してなる架橋性ゴム組成物。
【請求項２】
架橋剤（Ｄ）が有機過酸化物である請求項１記載の架橋性ゴム組成物。
【請求項３】
ニトリル基含有共重合ゴム（Ａ）のヨウ素価が１２０以下である請求項１又は２記載の架橋性ゴム組成物。
【請求項４】
珪酸化合物（Ｂ）が、合成シリカと珪酸金属塩との混合物である請求項１〜３記載の架橋性ゴム組成物。
【請求項５】
請求項１〜４いずれかに記載の架橋性ゴム組成物を架橋して成る架橋物。
【請求項６】
シール材である請求項５記載の架橋物。
【発明の詳細な説明】
【０００１】
【発明の属する技術分野】
本発明は、架橋性ニトリル基含有共重合ゴム組成物及び該組成物を架橋してなる架橋物に関し、詳しくはシール材として好適な架橋物に関する。
【０００２】
【従来の技術】
アクリロニトリル−ブタジエン共重合ゴム（ＮＢＲ）は、耐油性、機械的特性、耐薬品性等を活かして、ホースやチューブなどの自動車用ゴム部品の材料として使用されている。また、Ｏ−リング、パッキン、ガスケットなどのようなシール材としても広く使用されている。
【０００３】
ＮＢＲは、主鎖の炭素−炭素二重結合を水素化し、さらにシリカなどの充填剤を配合して耐熱性を高めることができる。例えば、本出願人は、水素化ＮＢＲにシリカ系の充填剤や珪酸金属塩を配合して成る耐熱性が改善されたゴム組成物を提案している（特開昭６２−２４０３３８号公報、特開２００１−３１０９５７号公報）。しかしながら、シール材などの用途においては、その耐熱性を高めると共に、引張強度などの機械的特性をより一層改良することが要望されている。また、優れたシール性能を確保するために、シール部材の表面平滑性も重要視されている。
【０００４】
【発明が解決しようとする課題】
そこで本発明の目的は、耐熱性及び機械的特性に優れ、しかも、表面が平滑な架橋物を与える架橋性ゴム組成物及びその架橋物を提供することである。
【０００５】
【課題を解決するための手段】
本発明者は上記課題を達成すべく鋭意検討を重ねた結果、ニトリル基含有共重合ゴムに、架橋剤と珪酸化合物とを含有してなる組成物に、さらに４級アンモニウム塩を特定量配合することにより、耐熱性及び機械的強度に優れた架橋物を取得できることを見出した。また、該架橋物は配合した珪酸化合物の分散性が著しく向上するために表面平滑性にも優れ、例えばシール材として使用すると、極めて良好なシール性能を付与できることを見出し、本発明を完成するに至った。
【０００６】
かくして、本発明によれば、以下の発明がそれぞれ提供される。
１．α，β−エチレン性不飽和ニトリル単量体単位の含有量が１０〜６０重量％であるニトリル基含有共重合ゴム（Ａ）１００重量部、珪酸化合物（Ｂ）２〜２５０重量部、４級アンモニウム塩（Ｃ）０．０５〜２０重量部及び架橋剤（Ｄ）０．０５〜２０重量部を含有してなる架橋性ゴム組成物。
２．架橋剤（Ｄ）が有機過酸化物である上記１記載の架橋性ゴム組成物。
３．ニトリル基含有共重合ゴム（Ａ）のヨウ素価が１２０以下である上記１又は２記載の架橋性ゴム組成物。
４．珪酸化合物（Ｂ）が、合成シリカと珪酸金属塩との混合物である上記１〜３記載の架橋性ゴム組成物。
５．上記１〜４いずれかに記載の架橋性ゴム組成物を架橋して成る架橋物。
６．シール材である上記５記載の架橋物。
【０００７】
【発明の実施の形態】
本発明の架橋性ゴム組成物は、α，β−エチレン性不飽和ニトリル単量体単位の含有量が１０〜６０重量％であるニトリル基含有共重合ゴム（Ａ）１００重量部、珪酸化合物（Ｂ）２〜２５０重量部、４級アンモニウム塩（Ｃ）０．０５〜２０重量部及び架橋剤（Ｄ）０．０５〜２０重量部を含有してなることを特徴とする。
【０００８】
本発明に用いるニトリル基含有共重合ゴム（Ａ）は、α，β−エチレン性不飽和ニトリル単量体と他の単量体とを公知の方法で共重合して得られるゴムである。
【０００９】
α，β−エチレン性不飽和ニトリル単量体としては、例えば、アクリロニトリル、メタクリロニトリル、α−クロロアクリロニトリルなどが挙げられ、アクリロニトリルが好ましい。ニトリル基含有共重合ゴム（Ａ）中のα，β−エチレン性不飽和ニトリル単量体単位の含有量は、１０〜６０重量％、好ましくは１２〜５５重量％、より好ましくは１５〜５０重量％である。ニトリル基含有共重合ゴム中のα，β−エチレン性不飽和ニトリル単量体単位の含有量が少なすぎると架橋物の耐油性が劣る場合があり、逆に多すぎると耐寒性に劣る場合がある。
【００１０】
前記α，β−エチレン性不飽和ニトリル単量体と共重合させることができる単量体としては、共役ジエン単量体、非共役ジエン単量体、α−オレフィンなどが例示される。
共役ジエン単量体としては、例えば、１，３−ブタジエン、イソプレン、２，３−ジメチル−１，３−ブタジエン、１，３−ペンタジエンなどが挙げられ、１，３−ブタジエンが好ましい。非共役ジエン単量体は、好ましくは炭素数が５〜１２のものであり、１，４−ペンタジエン、１，４−ヘキサジエン、ビニルノルボルネン、ジシクロペンタジエンなどが例示される。α−オレフィンとしては、炭素数が２〜１２のものが好ましく、エチレン、プロピレン、１−ブテン、４−メチル−１−ペンテン、１−ヘキセン、１−オクテンなどが例示される。
【００１１】
さらに、ニトリル基含有共重合ゴム（Ａ）は、上記の単量体以外に、芳香族ビニル単量体、フルオロオレフィン単量体、α，β−エチレン性不飽和カルボン酸系単量体などを本発明の目的を損なわない範囲で共重合して得られるものであってもよい。また、共重合性の老化防止剤を用いることもできる。ニトリル基含有共重合ゴム（Ａ）中のこれらの単量体単位の含有量は、好ましくは０〜３０重量％、より好ましくは０〜２５重量％である。
【００１２】
芳香族ビニル単量体としては、例えば、スチレン、α−メチルスチレン、ビニルピリジンなどが挙げられる。フルオロオレフィン単量体としては、例えば、フルオロエチルビニルエーテル、フルオロプロピルビニルエーテル、ｏ−トリフルオロメチルスチレン、ペンタフルオロ安息香酸ビニル、ジフルオロエチレン、テトラフルオロエチレンなどが挙げられる。α，β−エチレン性不飽和カルボン酸系単量体としては、アクリル酸、メタクリル酸などのα，β−エチレン性不飽和モノカルボン酸；エチルアクリレート、ブチルアクリレート、メトキシエチルアクリレートなどのα，β−エチレン性不飽和モノカルボン酸エステル；イタコン酸、フマル酸、マレイン酸などのα，β−エチレン性不飽和多価カルボン酸；無水イタコン酸、無水マレイン酸などのα，β−エチレン性不飽和多価カルボン酸無水物；モノブチルイタコン酸、ジブチルイタコン酸などのα，β−エチレン性不飽和多価カルボン酸エステル；などが挙げられる。共重合性の老化防止剤としては、例えば、Ｎ−（４−アニリノフェニル）アクリルアミド、Ｎ−（４−アニリノフェニル）メタクリルアミド、Ｎ−（４−アニリノフェニル）シンナムアミド、Ｎ−（４−アニリノフェニル）クロトンアミド、Ｎ−フェニル−４−（３−ビニルベンジルオキシ）アニリン、Ｎ−フェニル−４−（４−ビニルベンジルオキシ）アニリンなどが挙げられる。
【００１３】
ニトリル基含有共重合ゴム（Ａ）は、ヨウ素価が、好ましくは１２０以下、より好ましくは１００以下、さらに好ましくは５０以下である。ヨウ素価が大きすぎると耐熱性に劣る。
【００１４】
α，β−エチレン性不飽和ニトリル単量体と共役ジエン単量体とを共重合した場合には、ニトリル基含有共重合ゴム（Ａ）のヨウ素価が１２０を超える場合がある。その場合には共重合ゴム（Ａ）の炭素−炭素不飽和結合を公知の方法で水素添加することによりヨウ素価が１２０以下になるようにするのが好ましい。水素添加の方法は、特に限定されず、公知の方法で行えばよい。
【００１５】
ニトリル基含有共重合ゴム（Ａ）のムーニー粘度ＭＬ１＋４，（１００℃）は、好ましくは１０〜３００、より好ましくは２０〜２５０、特に好ましくは３０〜２００である。ムーニー粘度が小さすぎると架橋物の機械的特性が劣る場合があり、逆に大きすぎると加工性に劣る場合がある。
【００１６】
本発明に用いる珪酸化合物（Ｂ）は、組成式で表した場合に、式中に（ＳｉＯ２）を含む化合物であればよい。具体的には、石英粉末、珪石粉末などの天然シリカ；無水珪酸（シリカゲル、アエロジルなど）、含水珪酸などの合成シリカ；珪酸金属塩などが挙げられ、これらの中でも、合成シリカ又は珪酸金属塩が好ましい。
【００１７】
上記の天然シリカ及び合成シリカは、組成式が、（ＳｉＯ２）又は（ＳｉＯ２・ｎＨ２Ｏ）で表される。合成シリカとしては、特に無水合成シリカを用いるのが好ましい。無水合成シリカは、所謂、白色充填材（ホワイトカーボン）として合成ゴムの充填材に一般的に用いられているものが好ましい。
【００１８】
珪酸金属塩としては、組成式が、下記一般式１〜３のいずれかで表される珪酸金属塩などが挙げられる。
【００１９】
一般式１：（Ｍ１）２Ｏ・ｘＳｉＯ２・ｎＨ２Ｏ（式中、ｘは正数、Ｍ１は酸化数が１の金属元素を表す。ｎは０以上の整数である。）
【００２０】
一般式２：（Ｍ２）Ｏ・ｙＳｉＯ２・ｍＨ２Ｏ（式中、ｙは正数、Ｍ２は酸化数が２の金属元素を表す。ｍは０以上の整数である。）
【００２１】
一般式３：（Ｍ３）２Ｏ３・ｚＳｉＯ２・ｐＨ２Ｏ（式中、ｚは正数、Ｍ３は酸化数が３の金属元素を表す。ｐは０以上の整数である。）
【００２２】
Ｍ１としては、例えば、ナトリウム、カリウムなどが挙げられ、好ましくはナトリウムが挙げられる。Ｍ２としては、例えば、マグネシウム、カルシウム、鉄などが挙げられる。Ｍ３としては、例えば、ホウ素やアルミニウムなどが挙げられる。
【００２３】
一般式１で表される珪酸金属塩としては、オルト珪酸ナトリウム、オルト珪酸ナトリウム水和物、オルト珪酸カリウムなどのオルト珪酸金属塩；メタ珪酸ナトリウム５水和物、メタ珪酸ナトリウム９水和物などのメタ珪酸金属塩；などが挙げられる。一般式２で表される珪酸金属塩としては、珪酸マグネシウム、珪酸マグネシウム水和物、珪酸カルシウム、珪酸カルシウム水和物などの珪酸金属塩などが挙げられる。一般式３で表される珪酸金属塩としては、珪酸ホウ素、珪酸ホウ素水和物、珪酸アルミニウム、珪酸アルミニウム水和物などの珪酸金属塩などが挙げられる。
【００２４】
また、本発明においては、珪酸化合物（Ｂ）は、上記の合成シリカと珪酸金属塩との混合物であるのが好ましい。珪酸化合物（Ｂ）が合成シリカと珪酸金属塩との混合物であると、架橋物の耐熱性がより向上する。
【００２５】
珪酸化合物（Ｂ）の配合量は、ニトリル基含有共重合ゴム（Ａ）１００重量部に対し、２〜２５０重量部、好ましくは３〜２００重量部、より好ましくは５〜１５０重量部である。珪酸化合物（Ｂ）の配合量が少なすぎると、架橋物の耐熱性が十分に向上しない場合があり、逆に多すぎると組成物の加工性が悪くなる場合がある。
【００２６】
珪酸化合物（Ｂ）が合成シリカと珪酸金属塩との混合物である場合には、珪酸金属塩の含有量は、混合物に対して、前記珪酸金属塩中の（Ｍ１）２Ｏ又は（Ｍ２）Ｏ又は（Ｍ３）２Ｏ３換算で、好ましくは０．１〜８０重量％、より好ましくは０．２〜５０重量％、特に好ましくは０．５〜２０重量％である。
【００２７】
本発明に用いる４級アンモニウム塩（Ｃ）は、一般式：Ｒ１Ｒ２Ｒ３Ｒ４Ｎ＋Ｘ−で表される化合物である。Ｒ１、Ｒ２、Ｒ３およびＲ４はそれぞれ同一でも異なっていても良く、炭素数１〜３０の飽和又は不飽和炭化水素基である。具体的には、メチル、エチル、プロピル、ブチル、ペンチル、ヘキシル、２−エチルヘキシル、ヘプチル、オクチル、ノニル、デシル、ウンデシル、ドデシル、ヘキサデシル、オクタデシル等の飽和脂肪族炭化水素基；オレイル等の不飽和脂肪族炭化水素基；フェニル、ベンジル等の芳香族炭化水素基；等が挙げられる。Ｘ−としては、例えばＣｌ−、Ｂｒ−、ＮＯ３−、ＯＨ−、ＣＨ３ＣＯＯ−等の陰イオンが挙げられる。
【００２８】
４級アンモニウム塩（Ｃ）の配合量は、ニトリル基含有共重合ゴム（Ａ）１００重量部に対し、０．０５〜２０重量部、好ましくは０．１〜１５重量部、より好ましくは０．５〜１０重量部である。４級アンモニウム塩（Ｃ）の配合量が少なすぎると架橋物の平滑性が十分でなくなる場合があり、逆に多すぎると架橋物の機械的強度が低下する場合がある。
【００２９】
本発明に用いる架橋剤（Ｄ）は、合成ゴムの架橋剤として一般的に用いられている架橋剤であればよく、硫黄系架橋剤、有機過酸化物架橋剤などが挙げられる。
硫黄系架橋剤としては、硫黄、硫黄供与性化合物、チウラム系化合物、モルホリン系化合物などが挙げられる。硫黄系架橋剤を用いる場合には、ステアリン酸亜鉛、ステアリン酸、チウラム系架橋促進剤、グアニジン系架橋促進剤、スルフェンアミド系架橋促進剤、チアゾール系架橋促進剤、ジチオカルバミン酸系架橋促進剤などの架橋促進剤を併用してもよい。
有機過酸化物架橋剤としては、ジアルキルパーオキサイド、ジアシルパーオキサイド、パーオキシエステルなどが挙げられ、ジアルキルパーオキサイドが好ましい。ジアルキルパーオキサイドとしては、例えば、ジクミルパーオキサイド、ジ−ｔ−ブチルパーオキサイド、２，５−ジメチル−２，５−ジ（ｔ−ブチルパーオキシ）−３−ヘキシン、２，５−ジメチル−２，５−ジ（ｔ−ブチルパーオキシ）ヘキサン、１，３−ビス（ｔ−ブチルパーオキシイソプロピル）ベンゼンなどが挙げられる。ジアシルパーオキサイドとして、例えば、ベンゾイルパーオキサイド、イソブチリルパーオキサイドなどが挙げられる。パーオキシエステルとしては、例えば、２，５−ジメチル−２，５−ビス（ベンゾイルパーオキシ）ヘキサン、ｔ−ブチルパーオキシイソプロピルカーボネートなど）などが挙げられる。有機過酸化物架橋剤を用いる場合には、トリアリルシアヌレート、トリアリルイソシアヌレート、トリメチロールプロパントリメタクリレート、エチレンジメタクリレート、ジアリルフタレート、トリレンビスマレイミド、メタフェニレンビスマレイミド、ジビニルベンゼンなどの多官能性モノマーや液状ビニルポリブタジエンなどの架橋促進剤を併用してもよい。
本発明においては、これらの架橋剤の中でも、架橋物の耐熱性などの観点より、有機過酸化物架橋剤を用いるのが好ましい。
【００３０】
架橋剤（Ｄ）の配合量は、ニトリル基含有共重合ゴム（Ａ）１００重量部に対し、０．０５〜２０重量部、好ましくは０．１〜１５重量部、より好ましくは１〜８重量部である。架橋剤（Ｄ）の配合量が少なすぎると、架橋密度が低下し、架橋物の圧縮永久ひずみが大きくなる。逆に多すぎると、架橋物のゴム弾性が不十分となる場合がある。
【００３１】
本発明の架橋性ゴム組成物は、ゴムに一般的に使用される配合剤、例えば、カーボンブラック、短繊維などの補強剤；可塑剤；顔料；老化防止剤；粘着付与剤；加工助剤；スコーチ防止剤；などを含有していてもよい。また、本発明の架橋性ゴム組成物は、ニトリル基含有共重合ゴム（Ａ）以外のゴムや樹脂を本発明の効果を実質的に阻害しない範囲で含有していてもよい。
【００３２】
本発明の架橋性ゴム組成物の調製方法は特に限定されず、一般的な架橋性ゴム組成物の調製方法に従えばよい。例えば、ロール混合、バンバリー混合、スクリュー混合、溶液混合などの適宜の混合方法が採用できる。配合順序は特に限定されないが、熱で反応や分解しにくい成分を十分に混合した後、熱により反応あるいは分解し易い架橋剤などを、反応や分解が起こらない温度で短時間に混合すればよい。
【００３３】
上記架橋性ゴム組成物の成形方法は、特に限定されない。圧縮成形、射出成形、トランスファー成形あるいは押出成形など、いずれの方法を用いることも可能である。また、架橋方法は、架橋物の形状などに応じて選択すればよく、成形と架橋を同時に行う方法、成形後に架橋を行う方法のいずれでもよい。
【００３４】
本発明の架橋物は、上記の架橋性ゴム組成物を架橋して得られるものである。架橋性ゴム組成物を架橋する方法は、該ゴム組成物を所定温度以上に加熱すればよい。一般的には、上記方法で成形しておいてから加熱するか、成形と同時に加熱する。
【００３５】
架橋温度は、好ましくは１００〜２００℃、より好ましくは１３０〜１９５℃、特に好ましくは１４０〜１９０℃である。温度が低すぎると架橋時間が長時間必要となったり、架橋密度が低くなったりする場合がある。温度が高すぎる場合は、成形不良になる場合がある。また、架橋時間は、架橋方法、架橋温度、形状などにより異なるが、１分間〜４時間が架橋密度と生産効率の面から好ましい。
【００３６】
架橋するための加熱方法としては、プレス加熱、蒸気加熱、オーブン加熱、熱風加熱などのゴムの架橋に用いられる方法から適宜選択すればよい。
【００３７】
架橋物の形状、大きさなどによっては、表面は架橋していても、内部が架橋しないことがある。そのような場合、上記のように架橋した後、高温状態に維持する二次架橋を行なってもよい。
【００３８】
本発明の架橋物は、耐熱性、機械的特性及び表面平滑性に優れるため、種々の用途に使用できる。その用途は特に限定されず、例えば、シール、ゴムベルト、ゴムロール、ゴムホースなどの工業用製品またはその部品をはじめ、油井、ガス井などで用いられるパッカー、アウトプリベンダー、パイププロテクターなどにも用いることができる。シールとしては、回転用、揺動用、往復動用などの運動用シールと固定用シールが挙げられる。運動用シールとしては、オイルシール、ピストンシール、メカニカルシールなどが挙げられ、固定用シールとしては、Ｏリング、各種ガスケットなどが挙げられる。ゴムベルトとしては、平ベルト、Ｖベルト、Ｖリブドベルト、丸ベルト、角ベルト、歯付ベルトなどが挙げられる。ゴムロールとしては、印刷機器、コピー機器などのＯＡ機器の部品であるロール；紡糸用延伸ロール、紡績用ドラフトロールなどの繊維加工用ロール；ブライドルロール、スナバロール、ステアリングロールなどの製鉄用ロール；などが挙げられる。ゴムホースは、単管ゴムホース、多層ゴムホース、編上式補強ホース、布巻式補強ホースなどが挙げられる。本発明の架橋物は、機械的特性に優れ、圧縮永久ひずみが小さいことから、これらのなかでも、シールおよびゴムベルト用途に特に適しており、シール材として最も好適である。
【００３９】
【実施例】
以下に実施例及び比較例を挙げて、本発明を具体的に説明する。部および％は、特に記載のない限り、重量基準である。なお、評価方法は、下記の通りである。
【００４０】
（１）ムーニー粘度
架橋性ゴム組成物のムーニー粘度はＪＩＳ　Ｋ６３００に従って、１００℃で測定した。
【００４１】
（２）機械的特性
調製した架橋性ゴム組成物を、１７０℃、プレス圧１０ＭＰａで１５分間架橋を行い、厚さ２ｍｍのシートを得た。３号形ダンベルを用いてこのシートを打ち抜いて、試験片を作製した。これらの試験片を用いて、ＪＩＳ　Ｋ　６２５１に従い、架橋物の引張強さと伸びを、また、ＪＩＳ　Ｋ　６２５３に従い、タイプＡデュロメータを用いて架橋物の硬度を、それぞれ機械的特性として測定した。
【００４２】
（３）耐熱性
上記機械的特性を測定したものと同じ試験片を、ＪＩＳ　Ｋ６２５７に従い、７５℃にて３３６時間ギアオーブン中に放置して熱老化させた後に、引張強さ、伸び及び硬度を機械的特性として測定し、上記（２）で測定したそれぞれの機械的特性の値に対する変化率を算出した。
【００４３】
（４）表面平滑性
（３）で熱老化させた後の試験片の表面状態を目視観察し、目視確認できる程度の凹みが表面積１ｃｍ２当たりに何個有るかを測定した。評価基準は以下の通りである。
○：凹みの数０個、△：凹みの数が１個以上１０個未満、×：凹みの数が１０個以上
【００４４】
実施例１
ニトリル基含有共重合ゴムＡ（Ｚｅｔｐｏｌ　２０００、日本ゼオン社製、水素化アクリロニトリル−ブタジエン共重合ゴム、アクリロニトリル単位含有量３６％、ヨウ素価４、ムーニー粘度ＭＬ１＋４，（１００℃）８３）１００部、合成シリカ（シオノギ製薬製湿式法ホワイトカーボン、カープレックス＃１１２０）４０部、珪酸金属塩（日本化学工業製、メタ珪酸ソーダ５水塩（Ｎａ２Ｏ，ＳｉＯ２、５Ｈ２Ｏ））５部（合成シリカと珪酸金属塩の合計量に対してＮａ２Ｏ換算にて３．２％）、オクタデシルトリメチルブロマイド（４級アンモニウム塩、日本ゼオン社製〔Ｚｅｏｎｅｔ−ＢＦ〕）３部、ビニルトリス（β−メトキシエトキシシラン（日本ユニカー製、シランＡ−１７２）１部、トリ−（２−エチルヘキシル）トリメリテート（旭電化製、アデカサイザーＣ−８）５部、酸化亜鉛（堺化学工業製、亜鉛華１号）２部、酸化マグネシウム（協和化学工業製、キョーワマグ１５０）２部、ジフェニルアミン系老化防止剤（ユニロイヤル製、ナウガード４４５）１部、ベンズイミダゾール系酸化防止剤（大内新興化学工業製、ノクラックＭＢＺ）０．５部を５０℃にてバンバリーで混練した後、１，３−ビス（ｔ−ブチルパーオキシイソプロピル）ベンゼン（有機過酸化物）４部、トリアリルイソシアヌレート（ＴＡＩＣ）３部を加えて、４０℃にてオープンロールで混練して、架橋性ゴム組成物を調製した。
【００４５】
この架橋性ゴム組成物を上記の条件により架橋して架橋物とした。架橋物の引張強度、伸び、耐熱性及び表面平滑性を評価した。結果を表１に示す。
【００４６】
実施例２
合成シリカを、カーボンブラック（ＡＳＴＭ　Ｄ１７６５による分類；Ｎ５５０）４０部に変えたこと以外は、実施例１と同様にして架橋性ゴム組成物を製造し、架橋させて架橋物とした。架橋物の引張強度、伸び及び表面平滑性を評価した。結果を表１に示す。
【００４７】
実施例３
珪酸金属塩を配合しなかったこと以外は、実施例１と同様にして架橋性ゴム組成物を製造し、架橋させて架橋物とした。架橋物の引張強度、伸び及び表面平滑性を評価した。結果を表１に示す。
【００４８】
比較例１
４級アンモニウム塩の配合量を２５部に変えたこと以外は、実施例１と同様にして架橋性ゴム組成物を製造し、架橋させて架橋物とした。架橋物の引張強度、伸び及び表面平滑性を評価した。結果を表１に示す。
【００４９】
比較例２
４級アンモニウム塩を配合しなかったこと以外は、実施例１と同様にして架橋性ゴム組成物を製造し、架橋させて架橋物とした。架橋物の引張強度、伸び及び表面平滑性を評価した。結果を表１に示す。
【００５０】
比較例３
合成シリカ及び珪酸金属塩を配合しなかったこと以外は、実施例１と同様にして架橋性ゴム組成物を製造し、架橋させて架橋物とした。架橋物の引張強度、伸び及び表面平滑性を評価した。結果を表１に示す。
【００５１】
【表１】
2004075831.tif 000002
【００５２】
表１から明らかなように、４級アンモニウム塩の配合量が多い架橋性ゴム組成物の架橋物（比較例１）は、機械的強度に劣り、４級アンモニウム塩を配合しない架橋性ゴム組成物の架橋物（比較例２）は熱老化後の機械特性の低下が大きく、表面の平滑性に劣り、珪酸化合物を配合しない架橋性ゴム組成物の架橋物（比較例３）は熱老化後の機械特性の低下が大きかった。
これに対し、本発明の架橋性ゴム組成物を架橋させて成る架橋物は、引張り強度、伸び、耐熱性及び表面平滑性がバランスよく優れている。
【００５３】
【発明の効果】
本発明によれば、機械的特性、耐熱性及び表面平滑性に優れ、シール材などのゴム部品に好適な架橋物を与える架橋性ゴム組成物が提供される。